(57)【特許請求の範囲】
【請求項１】
容器の開口部を密封するために用いる蓋材であって、該蓋材が、少なくとも外側から、強度に優れた基材層、接着層、バリヤー層、アンカーコート層、ポリオレフィン系樹脂層をこの順に積層してなる積層体で形成されると共に、前記アンカーコート層が、不飽和カルボン酸またはその無水物を０．０１〜５質量％含むポリオレフィン共重合樹脂をその数平均粒子径が１μｍ以下になるように分散した水性分散液であって、且つその水性分散体中には不揮発性水性化助剤を実質的に含まないように形成された水性分散液を、前記バリヤー層面に乾燥時の厚みが０．１〜２μｍとなるように塗布、加熱乾燥して形成され、更に、前記ポリオレフィン系樹脂層は、前記アンカーコート層面にポリオレフィン系樹脂を押し出しコートする方法、またはポリオレフィン系樹脂フィルムを同様なポリオレフィン系樹脂を用いて押し出しラミネートする方法で形成されていることを特徴とする蓋材。
【請求項２】
前記バリヤー層が、アルミニウム箔、または、アルミニウムもしくはアルミニウム酸化物もしくは珪素酸化物の少なくとも一種を基材のプラスチックフィルムに蒸着してなる蒸着フィルムであることを特徴とする請求項１記載の蓋材。
【請求項３】
前記蓋材の最内層のポリオレフィン系樹脂層が、イージーピール性のポリオレフィン系樹脂層であることを特徴とする請求項１または２に記載の蓋材。
【発明の詳細な説明】
【技術分野】
【０００１】
本発明は、蓋材に関し、更に詳しくは、トレー状、カップ状などのプラスチック成形容器、紙カップ容器、チューブ容器などの開口部を密封するために用いる蓋材であって、該蓋材が、少なくとも外側から基材層、接着層、バリヤー層、アンカーコート層、ポリオレフィン系樹脂層をこの順に積層してなる積層体で形成され、バリヤー性に優れると共に、容器に密封包装される内容物が、蓋材のシーラント層であるポリオレフィン系樹脂層に対して浸透性を有するか、或いは吸収されやすい物質を含むものであっても、シーラント層のデラミネーション（ラミネート剥がれ）がなく、また、ラミネート強度の低下も少なく、内容物を安全に保存できる蓋材に関する。
【背景技術】
【０００２】
従来、バリヤー性を有する容器の蓋材としては、例えば、プラスチックフィルムや紙などを基材として、その一方の面に、バリヤー層、シーラント層（通常はポリオレフィン系樹脂層）を、それぞれ接着層またはアンカーコート層を介して積層した積層体を用い、これを容器の開口部周縁に設けられたフランジ部の形状に合わせて打ち抜いて蓋材として使用されてきた。
しかし、このような蓋材でも、容器内部に密封包装される内容物が、シーラント層に浸透しやすいか、吸収されやすい物質を含む場合には、これらの物質が、長期の保存中にシーラント層に浸透し、或いは吸収され、接着層やアンカーコート層を侵し、或いは、バリヤー層とアンカーコート層または接着層との間などに滞留し、バリヤー層からシーラント層が剥れる所謂デラミネーションを発生する問題があった。また、デラミネーションの発生はなくても、ラミネート強度が大幅に低下し、衝撃などでデラミネーションを発生しやすくなる問題があった。
前記シーラント層に浸透しやすい物質、または吸収されやすい物質を含むものとして、具体的には、香料、ホウ酸、グリコール類等を含む入浴剤、消毒用アルコールなどの高濃度アルコール水溶液（例えば、エタノール８０容量％水溶液）、アルカリ性物質、界面活性剤等を含む車用洗浄剤、ジアミン系染料の酸化染毛料またはアルカリ剤（例えば、２８％アンモニア水）を含む毛染め剤、１−メントールおよびチンキ類等を含む歯磨き粉、更には、油性、酸性等の食品類を想定した内容物として、ケチャップと食酢と食用油とを質量比１：１：１の割合で混合した試験用の混合液などが挙げられる。
【０００３】
前記バリヤー層にシーラント層を積層する方法として、一般的には、バリヤー層面に接着層としてアンカーコート層を設け、その上にシーラント層の樹脂を押し出しコートして積層する方法、またはバリヤー層面にアンカーコート層を設け、その面に予めフィルム状に製膜したシーラント層のフィルムを対向させ、両者の間にシーラント層と同様なポリオレフィン系樹脂を接着層として押出し、圧着して貼り合わせる押出しラミネート法で積層する方法、或いは、バリヤー層面に予めフィルム状に製膜したシーラント層のフィルムを、接着層として二液硬化型ポリウレタン系接着剤などのドライラミネート用接着剤を用いて、ドライラミネーション法で貼り合わせて積層する方法が採られている。
そして、上記アンカーコート層に用いるアンカーコート剤（以下、ＡＣ剤と記載する）としては、有機チタン系ＡＣ剤、イソシアネート系ＡＣ剤（ウレタン系）、ポリエチレンイミン系ＡＣ剤、ポリブタジエン系ＡＣ剤などのＡＣ剤が市販され使用されているが、いずれも内容物が前記シーラント層に浸透しやすい物質、または吸収されやすい物質を含む場合には、これらに対する耐性が不足し、前記内容物を密封包装した蓋材付き容器の保存性の試験として、４０℃で３ヶ月間のような保存試験を行うと蓋材のシーラント層がバリヤー層から剥離する問題があった。これはアンカーコート層面にシーラント層を押出しコートして積層する場合も、押出しラミネート法で積層する場合も同様である。
また、蓋材のバリヤー層にシーラント層を前記ドライラミネーション法で貼り合わせた場合も同様に、前記ドライラミネート用接着剤の耐性が不足し、前記保存試験によりシーラント層がバリヤー層から剥離し、或いはシーラント層のラミネート強度が低下する問題があった。
更に、前記ＡＣ剤やドライラミネート用接着剤は、一部のものを除いて、その塗布液に有機溶剤を使用しており、塗布の際に有機溶剤を排出して環境に悪影響を及ぼす問題もあった。
【０００４】
前記のような問題を解決する手段として、前記バリヤー層にシーラント層の樹脂を押し出しコートして積層する方法において、バリヤー層面にアンカーコート層を設けずに、バリヤー層としてアルミニウム箔を使用すると共に、アルミニウム箔などの金属に優れた接着性を示すとされるエチレン−メタクリル酸のランダム共重合体（以下、ＥＭＡＡ樹脂と記載する）をシーラント層の樹脂として使用し、それを直接アルミニウム箔面に押し出しコートして積層する方法で前記蓋材用積層体を作製し、その積層体を用いて容器の蓋材を作製した結果、その蓋材を用いた容器に前記のようなシーラント層に浸透しやすいか、或いは吸収されやすい物質を含む内容物を密封包装し、且つ前記保存試験を行っても、シーラント層がバリヤー層から剥離することがなく、良好な接着性を有する蓋材を作製することができた。
しかし、この蓋材付き容器でも、前記保存試験によるシーラント層の剥離（デラミネーション）は防止できたものの、バリヤー層に対するシーラント層のラミネート強度自体は必ずしも十分ではなく、更に、前記保存試験によりシーラント層のラミネート強度が低下するという問題があった。
【０００５】
上記のような問題点を解決するために、更に、バリヤー層にシーラント層を押し出しコートなどで積層する際に使用するＡＣ剤について種々研究した結果、不飽和カルボン酸またはその無水物を０．０１〜５質量％含むポリオレフィン共重合樹脂をその数平均粒子径が１μｍ以下のように小さくなるように分散した水性分散液であって、且つその水性分散体中には不揮発性水性化助剤を含まないように形成した水性分散液をＡＣ剤として、乾燥時の厚みが０．１〜２μｍとなるように薄く塗布することにより、バリヤー層の塗布面がアルミニウム箔などの金属箔や、アルミニウム、酸化アルミニウム、酸化珪素などを基材の二軸延伸ポリエチレンテレフタレートフィルムなどに蒸着した蒸着フィルムの蒸着面、或いはその反対側の二軸延伸ポリエチレンテレフタレートフィルムなどのプラスチックフィルム面であっても、その面に良好に接着すると共に、その上にシーラント層として押し出しコートなどで積層されたポリオレフィン系樹脂層も強固に接着させ、更に、このＡＣ剤を使用して作製した積層体を用いて作製された容器の蓋材は、前記のようなシーラント層に浸透しやすいか、或いは吸収されやすい物質を含む内容物を密封包装して前記のような保存試験を行ってもシーラント層が剥離することがなく、また、シーラント層のラミネート強度の低下も僅かで良好であることを見出し本発明を完成するに至った。
【０００６】
尚、前記のようなシーラント層に対して浸透性を有するか、或いは吸収されやすい物質を含む内容物を安全に密封包装し、長期保存できる容器の蓋材に関する先行技術文献は見当たらない。
只、前記のような構成のポリオレフィン樹脂水性分散体及びその製造方法に関する特許文献はあり、その水性分散体を含有してなるコーティング剤組成物及び接着剤組成物も記載され、その塗膜が耐水性に優れていることも記載されている（例えば、特許文献１参照）。
しかし、この特許文献１に記載されたポリオレフィン樹脂水性分散体の塗膜が前記シーラント層に対して浸透性を有するか、或いは吸収されやすい物質に対する耐性にも優れ、容器の蓋材に使用する積層体の製造において、シーラント層の積層の際のＡＣ剤としてこの水性分散体を用いて前記のような優れた耐性を有する蓋材を製造できることは記載されていない。
【特許文献１】特許第３６９９９３５号公報（第１頁〜第１５頁）
【発明の開示】
【発明が解決しようとする課題】
【０００７】
本発明は、前述のような問題点を解決するためになされたものであり、その課題は、各種容器の開口部を密封するために用いる蓋材であって、その蓋材が、少なくとも外側から、強度に優れた基材層、接着層、バリヤー層、アンカーコート層、シーラント層のポリオレフィン系樹脂層をこの順に積層してなる積層体で形成され、この蓋材を用いた容器に収納される内容物が、前述したような蓋材のシーラント層に対して浸透性を有するか、或いは吸収されやすい物質を含むものであっても、それを密封包装した容器を４０℃、３ヶ月間のような条件で保存試験をしても、蓋材のシーラント層のポリオレフィン系樹脂層が剥離することがなく、また、そのラミネート強度が大きく低下することもないという優れた耐内容物性を有し、更に、蓋材の積層体を製造する際の有機溶剤の排出量も少なくできるという、性能に優れると共に、環境に対しても悪影響の少ない容器の蓋材を提供することである。
【課題を解決するための手段】
【０００８】
上記の課題は、以下の本発明により解決することができる。
即ち、請求項１に記載した発明は、容器の開口部を密封するために用いる蓋材であって、該蓋材が、少なくとも外側から、強度に優れた基材層、接着層、バリヤー層、アンカーコート層、ポリオレフィン系樹脂層をこの順に積層してなる積層体で形成されると共に、前記アンカーコート層が、不飽和カルボン酸またはその無水物を０．０１〜５質量％含むポリオレフィン共重合樹脂をその数平均粒子径が１μｍ以下になるように分散した水性分散液であって、且つその水性分散体中には不揮発性水性化助剤を実質的に含まないように形成された水性分散液を、前記バリヤー層面に乾燥時の厚みが０．１〜２μｍとなるように塗布、加熱乾燥して形成され、更に、前記ポリオレフィン系樹脂層は、前記アンカーコート層面にポリオレフィン系樹脂を押し出しコートする方法、またはポリオレフィン系樹脂フィルムを同様なポリオレフィン系樹脂を用いて押し出しラミネートする方法で形成されていることを特徴とする蓋材からなる。
前記アンカーコート層のポリオレフィン共重合樹脂は、エチレン−アクリル酸エステル−無水マレイン酸三元共重合体、またはエチレン−メタクリル酸エステル−無水マレイン酸三元共重合体が好適である。
また、請求項２に記載した発明は、前記バリヤー層が、アルミニウム箔、または、アルミニウムもしくはアルミニウム酸化物もしくは珪素酸化物の少なくとも一種を基材のプラスチックフィルムに蒸着してなる蒸着フィルムであることを特徴とする請求項１記載の蓋材からなる。
請求項３に記載した発明は、前記蓋材の最内層のポリオレフィン系樹脂層が、イージーピール性のポリオレフィン系樹脂層であることを特徴とする請求項１または２に記載の蓋材からなる。
【発明の効果】
【０００９】
請求項１に記載した発明によれば、容器の蓋材を前記のように構成しているので、以下に列挙するような作用効果が得られる。
（１）蓋材を形成する積層体にバリヤー層を設けているので、蓋材のバリヤー性がよく、内容物の透過を確実に遮断でき、内容物の保存性を高めることができる。
（２）蓋材の積層体のシーラント層をポリオレフィン系樹脂で形成しているのでヒートシール性に優れると共に、比較的多種類の内容物に対する耐内容物性に優れた蓋材とすることができる。
（３）バリヤー層にシーラント層のポリオレフィン系樹脂層を積層する際のバリヤー層面に設けるアンカーコート層を前記のように構成しているので、バリヤー層のアンカーコート層積層面がアルミニウム箔などの金属箔であっても、蒸着フィルムの蒸着面またはその反対側のプラスチックフィルム面であっても良好に接着し、且つピンホールなどの欠陥のない均一なアンカーコート層が形成され、各種浸透性の内容物成分に対する遮断性も向上する。
また、アンカーコート層の上にシーラント層のポリオレフィン系樹脂層を積層する際には、ポリオレフィン系樹脂を押し出しコートするか、またはポリオレフィン系樹脂フィルムを同様なポリオレフィン系樹脂を用いて押し出しラミネートする方法で積層しているので、シーラント層はアンカーコート層面に強固に熱接着され、シーラント層のラミネート強度は優れたものになる。
従って、本発明の蓋材を用いた容器に、内容物として、前述したようなシーラント層に対して浸透性を有するか、或いは吸収されやすい物質を含む内容物を密封包装し、４０℃で３ヶ月間のような保存試験を行っても、蓋材のシーラント層のデラミネーションはなく、また、シーラント層のラミネート強度の低下も少ない蓋材を提供できる効果を奏する。
（４）また、アンカーコート層を前記のようなポリオレフィン共重合樹脂の水性分散液で形成しているので、積層体製造時の有機溶剤の排出量を低減することができ、環境に対する悪影響も少なくすることができる。
【００１０】
請求項２に記載した発明によれば、請求項１に記載した発明の蓋材の構成において、前記バリヤー層が、アルミニウム箔、または、アルミニウムもしくはアルミニウム酸化物もしくは珪素酸化物の少なくとも一種を基材のプラスチックフィルムに蒸着してなる蒸着フィルムである構成としているので、請求項１に記載した発明の作用効果に加えて、蓋材のバリヤー性を一層優れたものにすることができ、内容物の保存性を一層向上させることができる。
【００１１】
請求項３に記載した発明によれば、請求項１または２に記載した発明の蓋材の構成において、前記蓋材の最内層のポリオレフィン系樹脂層を、イージーピール性のポリオレフィン系樹脂層とした構成としているので、請求項１または２に記載した発明の作用効果に加えて、蓋材に易開封性が付与され、容器に密封された内容物を取り出す際に、容易に蓋材を引き剥がして開封することができる。
【発明を実施するための最良の形態】
【００１２】
本発明の蓋材は、プラスチック成形容器、紙カップ容器、ラミネートチューブ容器などの開口部を密封するために好適に用いられるものであるが、蓋材自体がバリヤー性を有するものであるため、特に限定はされないが、そのバリヤー性を生かすためには容器の方もバリヤー性を有することがより好ましい。
従って、容器がポリプロピレンの成形容器の場合は、ポリプロピレン単体の成形容器でもよいが、例えば、ポリエチレン層またはポリプロピレン層／接着性樹脂層／エチレン−ビニルアルコール共重合体層（バリヤー層）／接着性樹脂層／ポリプロピレン層のような多層積層シートをシート成形してなる容器であることが更に好ましい。また、容器が紙カップ容器の場合は、例えば、コップ原紙などの紙の内側の面に少なくともアルミニウム箔およびポリエチレン層を積層した積層シートを成形してなる紙カップ容器であることが好ましい。
また、容器の蓋材を熱接着する面の材質は、ポリエチレンまたはポリプロピレンの単体またはその共重合体であることが蓋材の熱接着を良好にできる点で好ましい。
【００１３】
また、本発明の蓋材は、特に、蓋材の製造に用いる積層体の構成に特徴を有するものであり、例えば、図１に示すような構成で積層体を製造し、それを容器の開口部の形状に合わせて打ち抜くことにより製造することができる。
只、実際の使用においては、上記のように、容器の開口部の形状に合わせて予め打ち抜かれた枚葉の蓋材として使用されるほか、巻き取り状の蓋材を充填シール装置に供給して、内容物が充填された容器の開口部周縁のフランジ部にヒートシールした後、インラインで個々の形状に打ち抜く方法で使用される場合も多く、いずれの方法でも使用できる。
【００１４】
以下、図面を用いて本発明を具体的に説明する。
図１は、本発明の蓋材に用いる積層体の一実施例の構成を示す模式断面図である。
図２の（イ）、（ロ）は、それぞれ本発明の蓋材の一実施例の構成を示す平面図である。
尚、本発明は、その要旨を超えない限りこれらの図面に限定されるものではない。
【００１５】
図１に示した積層体１０は、図において上側から、基材層１、接着層２、バリヤー層３、アンカーコート層（ＡＣ層）４、シーラント層となるポリオレフィン系樹脂層５をこの順に積層して構成したものである。
図１に示した積層体１０において、基材層１は、各種の強度に優れることが必要であり、例えば、二軸延伸ポリエチレンテレフタレートフィルムや二軸延伸ポリエチレンナフタレートフィルムなどの二軸延伸ポリエステルフィルム、ナイロン６、ナイロン６６、ＭＸＤ−６などのフィルムを二軸延伸した二軸延伸ポリアミドフィルム、二軸延伸ポリプロピレンフィルムなどを好適に使用できるほか、紙や合成紙なども使用することができる。これらは単独で使用してもよいが、複数を組み合わせて使用することもできる。
特に、基材層１として、紙を使用する場合、その米坪量は、６０〜４００ｇ／ｍ2 の範囲が好ましく、また、図には示していないが、表面の耐水性の向上および汚れ防止などの目的で、紙層の上にオーバープリント層などの樹脂層や二軸延伸ポリエチレンテレフタレートフィルムなどのフィルム層を積層することもできる。
バリヤー層３は、本発明においては、アルミニウム箔などの金属箔のほか、アルミニウムなどの金属や酸化アルミニウム、酸化珪素などの無機酸化物のうち、少なくとも一種を二軸延伸ポリエチレンテレフタレートフィルムなどの基材フィルムに蒸着してなる蒸着フィルム、ポリアクリロニトリルフィルムなどを使用することができる。
前記蒸着フィルムを使用する場合、蒸着層の厚みは、１５０〜２０００Åの範囲が適当である。
基材層１とバリヤー層３の間の接着層２は、基材層１とバリヤー層３とを貼り合わせる方法によって異なり、両者をドライラミネート法で貼り合わせる場合はドライラミネート用の二液硬化型ポリウレタン系接着剤などを用い、押出しラミネート法で貼り合わせる場合は低密度ポリエチレンまたはポリエチレン系共重合体などを用い、また、基材層１に紙を用いた場合は、ウェットラミネート法で貼り合わせることもでき、その場合は接着層２として、エチレン−酢酸ビニル共重合体などのエマルジョン接着剤を使用することができる。
【００１６】
次に、バリヤー層３のポリオレフィン系樹脂層５を積層する側の面に設けるアンカーコート層（以下、ＡＣ層と記載する）４は、前述したように、不飽和カルボン酸またはその無水物を０．０１〜５質量％含むポリオレフィン共重合樹脂をその数平均粒子径が１μｍ以下となるように分散した水性分散液であって、且つその水性分散体中には不揮発性水性化助剤を実質的に含まないように形成された水性分散液を、前記バリヤー層３面に乾燥時の厚みが０．１〜２μｍとなるように塗布、加熱乾燥して形成するものである。
【００１７】
前記ＡＣ層４の上に積層するポリオレフィン系樹脂層５は、蓋材のシーラント層となるものであり、ＡＣ層４面にポリオレフィン系樹脂を押出しコートする方法、またはポリオレフィン系樹脂フィルムを同様なポリオレフィン系樹脂を用いて押出しラミネートする方法で積層することができる。
上記ポリオレフィン系樹脂としては、低密度ポリエチレン、直鎖状低密度ポリエチレン、中密度ポリエチレンのほか、シングルサイト系触媒を用いて重合したエチレン−α・オレフィン共重合体、エチレン−アクリル酸共重合体（ＥＡＡ樹脂）、ＥＭＡＡ樹脂、アイオノマーなどのエチレン系共重合樹脂、そして、ポリプロピレン、またはプロピレン−エチレンのランダムまたはブロック共重合体などを使用することができ、これらの中から、容器の熱接着面の材質に合わせて適するものを選択して使用することができる。
【００１８】
また、蓋材のシーラント層、即ち、ポリオレフィン系樹脂層５をイージーピール性にする場合は、そのポリオレフィン系樹脂層５は、対象となる容器の被着面の材質によって異なり、例えば、容器の被着面がポリプロピレンの場合は、蓋材のポリオレフィン系樹脂層５を２層構成とし、前記ＡＣ層４に接する側の面は、シングルサイト系触媒を用いて重合したエチレン−α・オレフィン共重合体層とし、容器の被着面に熱接着する側の面は、ポリブテン−１が１００質量部に対して低密度ポリエチレンまたはエチレン系共重合体を３０〜８０質量部の割合で混合した混合樹脂層として形成することにより良好なイージーピール性を付与することができる。
また、容器の被着面がポリエチレンの場合は、この場合も、蓋材のポリオレフィン系樹脂層５を２層構成とし、前記ＡＣ層４に接する側の面は、低密度ポリエチレンまたはシングルサイト系触媒を用いて重合したエチレン−α・オレフィン共重合体層とし、容器の被着面に熱接着する側の面は、低密度ポリエチレンが１００質量部に対してポリブテン−１を３０〜７０質量部の割合で混合した混合樹脂層として形成することにより良好なイージーピール性を付与することができる。
【００１９】
図２の（イ）、（ロ）は、それぞれ本発明の蓋材の一実施例の構成を示す平面図であり、図２の（イ）、（ロ）に示した蓋材１００、２００は、図１に示した構成の積層体１０を打ち抜いて作製することができる。
図２の（イ）に示した蓋材１００は、円形の蓋材本体部１１ａとその周囲の一端に延設された摘み部１２ａとで構成されている。このような蓋材１００は、当然のことながら、開口部周縁の熱接着部が円形の容器に用いられるものである。
図２の（ロ）に示した蓋材２００は、略正方形状の蓋材本体部１１ｂとその１コーナー部に延設された摘み部１２ｂとで構成されている。このような蓋材２００は、開口部周縁の熱接着部が正方形状の容器に用いられるものである。このように蓋材本体部の形状は容器の開口部周縁の熱接着部の形状に合わせて形成すればよく、特に限定されるものではない。
以下に、実施例、比較例を挙げて本発明を更に具体的に説明する。
【実施例１】
【００２０】
図１に示した構成の蓋材用の積層体を、基材層１に二軸延伸ポリエチレンテレフタレートフィルム（以下、ＰＥＴフィルムと記載する）（厚み１２μｍ）を用い、バリヤー層３にアルミニウム箔（以下、ＡＬ箔と記載する）（厚み７μｍ）を用いて、ＰＥＴフィルムの貼り合わせ面にはイソシアネート系のＡＣ剤を乾燥時の厚みが０．５μｍとなるように塗布、乾燥してＡＣ層を形成しておいて、両者の間に接着層２として低密度ポリエチレン（以下、ＬＤＰＥと記載する）を押出し温度３３０℃で厚み１５μｍに押し出して貼り合わせる押し出しラミネート法で貼り合わせ、次いで、そのＡＬ箔面にＡＣ層４として、無水マレイン酸２質量％を含有するポリオレフィン共重合樹脂の水性分散液（分散樹脂の数平均粒子径０．６μｍ、不揮発性水性化助剤不使用）を使用して、乾燥時の厚みが０．５μｍとなるように塗布、加熱乾燥してＡＣ層４を形成し、その上にシーラント層のポリオレフィン系樹脂層５として、ＬＤＰＥを押出し温度３３０℃で厚み２５μｍに押出しコートして実施例１の蓋材用の積層体を作製した。
（上記蓋材用の積層体の構成）
ＰＥＴフィルム（厚み１２μｍ）／イソシアネート系のＡＣ層（厚み０．５μｍ）／ＬＤＰＥ層（厚み１５μｍ）／ＡＬ箔（厚み７μｍ）／前記水性分散液によるＡＣ層（厚み０．５μｍ）／ＬＤＰＥ層（厚み２５μｍ）
【実施例２】
【００２１】
前記実施例１の積層体の構成において、基材層１のＰＥＴフィルムを上質紙（米坪量８１．４ｇ／ｍ2 ）に換え、その一方の面にバリヤー層３のＡＬ箔（厚み７μｍ）を対向させ、紙面にインラインコロナ放電処理を施しながら、両者の間に接着層２としてＬＤＰＥを押出し温度３３０℃で厚み１５μｍに押出して貼り合わせる押出しラミネート法で貼り合わせ、更に、シーラント層のポリオレフィン系樹脂層５をイージーピール性のポリオレフィン系樹脂層とするため、ポリオレフィン系樹脂層５を２層構成とし、前記ＡＣ層４に接する側の面はシングルサイト系触媒を用いて重合したエチレン−α・オレフィン共重合体層（厚み３０μｍ）とし、容器の被着面に熱接着する側の面は、ＬＤＰＥが１００質量部に対してポリブテン−１を４５質量部の割合で混合した混合樹脂層（厚み１０μｍ）とし、両者を共押出しコート法で前記ＡＣ層４面に積層したほかは、全て実施例１と同様に加工して、実施例２の蓋材用の積層体を作製した。
（上記蓋材用の積層体の構成）
上質紙（米坪量８１．４ｇ／ｍ2 ）／ＬＤＰＥ層（厚み１５μｍ）／ＡＬ箔（厚み７μｍ）／前記水性分散液によるＡＣ層（厚み０．５μｍ）／シングルサイト系触媒を用いて重合したエチレン−α・オレフィン共重合体層（厚み３０μｍ）／ＬＤＰＥ（１００質量部）とポリブテン−１（４５質量部）の混合樹脂層（厚み１０μｍ）
【００２２】
〔比較例１〕
蓋材用の積層体を、基材層１にＰＥＴフィルム（厚み１２μｍ）を用い、バリヤー層３にＡＬ箔（厚み７μｍ）を用い、シーラント層のポリオレフィン系樹脂層５に直鎖状低密度ポリエチレン（以下、Ｌ・ＬＤＰＥと記載する）フィルム（厚み４０μｍ）を用い、それぞれをドライラミネート用の二液硬化型ポリウレタン系接着剤を乾燥時の塗膜量が３．５ｇ／ｍ2 となるように用いてドライラミネート法で貼り合わせて比較例１の蓋材用の積層体を作製した。
（上記蓋材用の積層体の構成）
ＰＥＴフィルム（厚み１２μｍ）／ドライラミネート用接着剤層（塗布量３．５ｇ／ｍ2 ）／ＡＬ箔（厚み７μｍ）／ドライラミネート用接着剤層（塗布量３．５ｇ／ｍ2 ）／Ｌ・ＬＤＰＥフィルム（厚み４０μｍ）
【００２３】
〔比較例２〕
前記実施例１の蓋材用の積層体の構成において、バリヤー層３のＡＬ箔（厚み７μｍ）面に前記ＡＣ層４を介してシーラント層のＬＤＰＥ層（厚み２５μｍ）を押出しコートして積層したところを、ＡＬ箔面に、ＡＣ層を設けずに直接シーラント層としてエチレン−メタクリル酸ランダム共重合体（ＥＭＡＡ樹脂）を押出し温度２９５℃で厚みが２５μｍとなるように押出しコートして積層したほかは、全て実施例１と同様に加工して、比較例２の蓋材用の積層体を作製した。
（上記蓋材用の積層体の構成）
ＰＥＴフィルム（厚み１２μｍ）／イソシアネート系のＡＣ層（厚み０．５μｍ）／ＬＤＰＥ層（厚み１５μｍ）／ＡＬ箔（厚み７μｍ）／ＥＭＡＡ樹脂層（厚み２５μｍ）
【００２４】
〔蓋材用積層体の評価試験〕
以上のように作製した実施例１、２、および比較例１、２の蓋材用の積層体を用いて、先ず、蓋材の被着面がポリエチレンで形成された多層積層シート（バリヤー層を含む）を開口部周縁にフランジ部を設けたカップ状容器にシート成形してなる成形容器に、内容物として（１）香料、ホウ酸、グリコール類等を含む粉末入浴剤、（２）エタノール８０容量％水溶液、（３）アルカリ性物質、界面活性剤等を含む車用洗浄剤（ｐＨ１４）、（４）ジアミン系染料の酸化染毛剤、アルカリ剤（２８％アンモニア水）を含む毛染め剤（ｐＨ９）、（５）１−メントール、チンキ類を含む歯磨き粉、（６）ケチャップと食酢と食用油とを質量比１：１：１で混合した混合液を、それぞれ別々に充填し、次いで、その成形容器の開口部のフランジ部に、蓋材として、前記実施例１，２、および比較例１，２で作製した蓋材用の積層体を、そのシーラント層面を対向させて重ね合わせ、リングシーラーを用いてシール温度２００℃、圧力１００ｋＰａ、時間１秒の条件でヒートシールして内容物を密封包装したカップ状容器包装体を作製した。
上記で作製したカップ状容器包装体は、いずれも密封性が良好で内容物の漏れ、蓋材の破れ等は認められなかった。
次いで、内容物が常に蓋材に接するように、前記容器包装体の蓋材が下になるように置いて、４０℃で３ヶ月間保存した。保存後、蓋材を開封し、蓋材のバリヤー層とシーラント層の間の剥離（デラミネーション）の有無を調べると共に、剥離のないものについては、シーラント層のラミネート強度の測定を行い、その結果を表１にまとめて示した。
尚、実施例２の蓋材用の積層体は、シーラント層（ポリオレフィン系樹脂層）にイージーピール性を付与した構成としているので、前記保存後の蓋材の開封の際にも、手で容易に蓋材を引き剥がして開封することができた。
また、シーラント層のラミネート強度は、引張試験装置（テンシロン）を用いて引張速度５０ｍｍ／分、試料幅１５ｍｍで測定した。
【００２５】
【表１】
0005082874.tif 000002
【００２６】
〔試験結果〕
表１に示した試験結果から明らかなように、実施例１、２の蓋材用の積層体は、前記のいずれの内容物に対しても良好な耐内容物性を有しており、シーラント層の剥離は全くなく、また、シーラント層のラミネート強度についても、保存試験の前後で大きな差はなく、試験後でも４．１〜４．９Ｎ／１５ｍｍ幅と比較的高い強度を維持しており、前記のような内容物に対しても耐内容物性に優れていた。
これに対して比較例１、２の蓋材用の積層体のうち、比較例１の蓋材用の積層体は、前記保存試験で、内容物として（２）のエタノール８０容量％水溶液、（３）の車用洗浄剤（ｐＨ１４）、（４）の毛染め剤（ｐＨ９）、（５）の歯磨き粉を充填したものでシーラント層の剥離が発生しており、比較例２の蓋材用の積層体でも、（３）の車用洗浄剤（ｐＨ１４）、（４）の毛染め剤（ｐＨ９）でシーラント層の剥離が発生している。また、剥離が発生していないものでも、保存試験後のシーラント層のラミネート強度の低下が大きく、耐内容物性に劣っている点でいずれも好ましくなかった。
【産業上の利用可能性】
【００２７】
本発明の蓋材は、前述したように、この蓋材を用いた容器に密封包装される内容物として、香料、ホウ酸、グリコール類等を含む入浴剤、高濃度アルコール水溶液（例えば、エタノール８０容量％水溶液）、アルカリ性物質、界面活性剤等を含む車用洗浄剤、ジアミン系染料の酸化染毛料またはアルカリ剤（例えば、２８％アンモニア水）を含む毛染め剤、１−メントールおよびチンキ類等を含む歯磨き粉、各種食品類を想定して作製したケチャップと食酢と食用油とを質量比１：１：１で混合した混合液などシーラント層に浸透しやすいか、あるいは吸収されやすい物質を含む内容物を包装する容器の蓋材として、特に好適に使用できるものであるが、その性能を有効に利用できる用途であれば、内容物や用途などに関して特に制限はない。
【図面の簡単な説明】
【００２８】
【図１】本発明の蓋材に用いる積層体の一実施例の構成を示す模式断面図である。
【図２】（イ）、（ロ）は、それぞれ本発明の蓋材の一実施例の構成を示す平面図である。
【符号の説明】
【００２９】
１  基材層
２  接着層
３  バリヤー層
４  アンカーコート層（ＡＣ層）
５  ポリオレフィン系樹脂層（シーラント層）
１０  積層体
１１ａ、１１ｂ  蓋材本体部
１２ａ、１２ｂ  摘み部
１００、２００  蓋材
【図１】
0005082874.tif 000003
【図２】
0005082874.tif 000004